СПОСОБ ОЦЕНКИ ТВЕРДОСТИ ПОДВЕРГНУТОГО ХОЛОДНОЙ ОБРАБОТКЕ КОМПОНЕНТА И СПОСОБ ПОЛУЧЕНИЯ КРИВОЙ ЗАВИСИМОСТИ ТВЕРДОСТИ ОТ ЭКВИВАЛЕНТНОЙ ПЛАСТИЧЕСКОЙ ДЕФОРМАЦИИ

1. Способ оценки твердости подвергнутого холодной обработке компонента, в котором:
подготавливают испытательный образец для измерения твердости, имеющий участок вмятины с формой, соответствующей форме контактной поверхности пуансона, посредством установочной плиты, на которой устанавливается испытательный образец, и пуансона, контактная поверхность которого, находящаяся в контакте с испытательным образцом, является криволинейной поверхностью, причем сдавливают испытательный образец, установленный на установочной плите, с использованием пуансона;
измеряют твердость испытательного образца для измерения твердости в множестве мест измерения твердости в направлении измерения, при этом, принимая, в качестве направления измерения, направление на участке вмятины, в котором изменяется толщина листа;
выполняют численный анализ для расчета эквивалентных пластических деформаций испытательного образца для измерения твердости, и получают кривую зависимости твердости от эквивалентной пластической деформации на основе твердостей и эквивалентных пластических деформаций в местах измерения твердости; и
задают твердость по расчетному значению эквивалентной пластической деформации для произвольной части подвергнутого холодной обработке компонента на основе кривой зависимости твердости от эквивалентной пластической деформации, посредством выполнения численного анализа для расчета значения эквивалентной пластической деформации подвергнутого холодной обработке компонента.
2. Способ оценки твердости подвергнутого холодной обработке компонента по п. 1, в котором испытательный образец имеет форму плоского листа.
3. Способ оценки твердости подвергнутого холодной обработке компонента по п. 2, в котором испытательный образец для измерения твердости получают сдавливанием испытательного образца посредством пуансона в состоянии, когда испытательный образец ограничен в направлении ширины листа.
4. Способ оценки твердости подвергнутого холодной обработке компонента по любому из пп. 1-3, в котором испытательный образец для измерения твердости имеет распределение деформации, включающее в себя область деформации, большую, чем равномерное удлинение, полученное при испытании на одноосное растяжение.
5. Способ оценки твердости подвергнутого холодной обработке компонента по любому из пп. 1-3, в котором испытательный образец для измерения твердости имеет распределение деформации, включающее в себя область деформации, где эквивалентная пластическая деформация имеет значение больше 1,0.
6. Способ оценки твердости подвергнутого холодной обработке компонента по любому из пп. 1-5, в котором места измерения твердости установлены с заданными интервалами в направлении измерения от центра участка вмятины испытательного образца для измерения твердости.
7. Способ оценки твердости подвергнутого холодной обработке компонента по любому из пп. 1-6, в котором испытательный образец выполнен из такого же материала, что и подвергнутый холодной обработке компонент.
8. Способ получения кривой зависимости твердости от эквивалентной пластической деформации стального материала, в котором:
подготавливают испытательный образец для измерения твердости, имеющий участок вмятины с формой, соответствующей форме контактной поверхности пуансона;
измеряют твердость испытательного образца для измерения твердости в множестве мест измерения твердости в направлении измерения, при этом, принимая, в качестве направления измерения, направление на участке вмятины, в котором изменяется толщина листа; и
выполняют численный анализ, чтобы рассчитать эквивалентные пластические деформации испытательного образца для измерения твердости, и получают кривую зависимости твердости от эквивалентной пластической деформации на основе твердостей и эквивалентных пластических деформаций в местах измерения твердости,
причем испытательный образец устанавливают на установочной плите, а пуансон, контактная поверхность которого, находящаяся в контакте с испытательным образцом, имеет криволинейную поверхность, и сдавливают испытательный образец, установленный на установочной плите, посредством пуансона.